FR 2569712 A1 19860307 FR 8413417 A 19840830 69712 COMPOSITIONS DE POLYCARENATES AROMATIQUES A COMBUSTIBILITE RETARDEE Les polycarbonates sont déjà par eux-mêmes des matériaux autoextinguibles. Toutefois, ils sont considérés comme étant encore trop inflammables pour un certain nombre d'applications concernant notamment les industries du bâtiment, de l'électro-ménager ou de l'aéronautique. Aussi, afin de les rendre encore plus ignifuges, de nombreu- ses solutions ont été proposées. C'est ainsi que l'on a déjà fait usage de produits halogenés tels le décabromodiphényléther, introduit sous forme d'additif ou le tétrachloro ou le têtrabromobisphénol A sous forme d'agents de polycondensation; mais l'on obtient ainsi des matériaux susceptibles de dégager lors de leur mise en oeuvre ou dans des incendies, de l'acide chlorhydrique ou de l'acide bromhydrique qui sont particu- lièrement corrosifs et toxiques. On a alors proposé certains dérivés du phosphore qui ne présentent pas ces inconvénients tels les esters d'acides phényl ou xylène phosphoniques halogénés sur le noyau; toutefois, il faut les incorporer à des doses telles que les propriétés mécaniques du poly- carbonate ainsi chargé et son aptitude à la transformation en sont sérieurement affectés-de même, le coût en devient prohibitif. D'autres additifs ont encore été proposés tels les sels alcalins d'acide alkyl ou arylsufoniques, mais les compositions obtenues sont généralement translucides ou opaques. Nous avons trouvé, et ceci fait l'objet de la présente invention, que l'on pouvait obtenir des compositions de résines synthétiques transparentes à base de polycarbonates et, en particu- lier, de polycarbonate dérivé du bisphénol A, présentant un compor- tement au feu amélioré en leur incorporant une quantité très faible d'un sel alcalin de l'urazole (ou triazolidine-1,2,4 dione-3,5), substitué ou non. Ce sel répond d'une manière générale à la formule suivante o R-N-C R -N -C@ N-M R'- N - C dans laquelle R et R' peuvent être identiques ou différents et repré- sentent un reste alcoyle en C1 à C6, un radicale phényle substitué ou non par des halogènes tels que chlore ou brome, et M désigne un atome de métal alcalin choisi parmi Li, Na, K et de préférence Na et K. Conviennent tout particulièrement comme additifs ignifu- geants les sels alcalins de l'urazole non substitué ou urazolates, définis par la formule suivante: xy0 HN - C'" I N - M avec M = Na et K HN _ C O0 Tous ces sels de l'urazole, substitués ou non, doivent être incorporés au polycarbonate à une concentration pondérale comprise entre 0,1 et 1 pour mille, de préférence entre 0,3 et 0,5 pour mille. Ces sels sont obtenus par addition de la base voulue, soude ou potasse, à une solution alcoolique d'urazole suivant la réaction: 0 0 HN C ' - H20 HN - C | N-H + MOH __ N-M HN- C alcool HN- C O éthylique O Le sel qui a précipité est séparé puis lavé. L'urazole peut être obtenu aisément à partir de l'hydrazodi- carbonamide selon la réaction: 0 H2,, /H2 R - NH3 H- N -N z2 3) HNC C - NH - NH - C NH ( È H- -C: o (S.Thiele, O. Strange - Justus Liebigs. Ann Chem. 283 1 1895/ Brevet EP 30627 Bayer). Les polycarbonates qui peuvent être ignifugés suivant l'invention par l'addition de sels alcalins de l'urazole substitué ou non peuvent être choisis parmi les divers polycarbonates ou copoly- carbonates aromatiques dérivant....d'un ou plusieurs diphénols tels que résorcinol, hydroquinone, dihydrocydiphényle, bis (hydroxyphényl) alcanes, bis (hydroxyphényl) cycloalcanes, bis (hydroxyphényyl) éthers, bis (hydroxyphényl) sulfures, bis (hydroxyphényl) cétones, bis (hydroxyphényl) sulfones, bis (hydroxyphényl) sulfoxydes, " i- bis (hydroxyphényl) di isopropylbenzènes, et les dérivés alcoylés sur le noyau de tels diphénols. En particulier, les polycarbonates ou copolycarbonates peuvent être choisis parmi ceux dérivant d'un ou plusieurs bisphénols tels que bis (hydroxy-4 phényl)-2,2 propane, dihydroxy-4,4' diphényl, bis (hydroxy-4 phényl)-2,4 méthyl-2 butane, bis (hydroxy-4 phényl)-l,l cyclohexane, d ibis (hydroxy-4 phényl) p-di isopropylbenzène, bis (méthyl-3 hydroxy-4 phényl) -2,2 propane, bis (dimêthyl-3,5 hydroxy-4 phényl) méthane, bis (diméthyl-3,5 hydroxy-4 phényl)-2,2 propane, bis (diméthyl-3,5 hydroxy-4 phényl) sulfone, bis (diméthyl-3,5, hydroxy-4 phenyl)-2,4 méhtyl-2 butane, bis (diméthyl-3,5 hydroxy-4 phényl)-l,1 cyclohexane, et " d- pylbenzène. Les polycarbonates et copolycarbonates préférés sont ceux qui dérivent d'un ou plusieurs bisphénols choisis dans le groupe formé par le bis (hydroxy-4 phényl)-2,2 propane, encore appelé bisphénol A, le bis (diméthyl-3,5 hydroxy-4 phényl)-2,2 propane, et le bis (hydro- - xy-4 phényl)-l,l cyclohexane. - Ces polycarbonates aromatiques, qui peuvent être préparés par les procédés bien connus de transestérification en milieu fondu entre le ou les diphénols choisis et le carbonate de diphényle ou de réaction interfaciale entre le ou les diphénols désirés et le phos- gène, sont généralement thermoplastiques et possèdent des masses moléculaires viscosimétriques qui, calculées à partir de leur visco- sité en solution, sont comprises entre 15 000 et 60 000 et se situent de préférence entre 20 000 et 40 000. En plus de l'additif ignifugeant, les compositions de polycarbonate peuvent renfermer également d'autres additifs tels que des pigments, des colorants, des stabilisants vis-à-vis des rayons ultraviolets, des agents de démoulage, des stabilisants à la dégra- dation thermique et des charges. Lesdites compositions peuvent renfer- mer également des fibres de verre, notamment en proportions allant de à 35 % en poids du polycarbonate, dans le but d'améliorer la rigidité de la résine thermoplastiquede polycarbonate. On peut leur adjoindre également des agents qui diminuent le gouttage tels que des polysiloxanes ou des polytétrafluoroéthylènes, et en particulier des polytétrafluoroéthylènes se présentant sous la forme d'une poudre blanche obtenue par polymérisation de tétrafluoroéthylène en émulsion aqueuse et possédant des masses moléculaires en poids comprises entre 6 et 10. Nous avons utilisé dans nos essais de la poudre d'HOSTAFLON TF 9205 fabriquée par la Société HOECHST.La quantité de polytétrafluoroéthylène utilisée peut représenter 0,1 % à 1% du poids du polycarbonate. L'incorporation du sel ignifugeant de l'invention se fait par malaxage dans le polycarbonate à l'état fondu - tout appareil de malaxage assurant une bonne dispersion (tel qu'extrudeuse monovis ou double vis, malaxeur Buss...) peut donc convenir. La méthode la plus pratique consiste à mélanger à sec, par exemple, au tonneau, les granulés de polycarbonate et le sel ignifu- geant et à alimenter avec le mélange ainsi obtenu la trémie d'une extrudeuse - les joncs qui sortent fondus de l'extrudeuse, munie d'une filière multitrous, sont refroidis par passage dans un bac à eau et coupes en granulés. Les éprouvettes destinées à être utilisées pour les essais normalisés de combustion seront obtenues par moulage par injection des granulés obtenus ci-dessus, après séchage convenable, les températures d'injection étant de l'ordre de 280 à 320 C. Parmi les divers essais existant pour évaluer le compor- tement au feu des polymères, deux essais de combustion, considérés comme particulièrement significatifs, ont été retenus pour apprécier le comportement des compositions de polycarbonate suivant l'Invention, à savoir d'une part l'essai de détermination de l'Indice d'oxygène Limite (I.O.L.) défini dans la norme ASTM D 2863, et, d'autre part, l'essai de combustion UL 94 décrit dans le bulletin 94 des UNDERWRITERS' LABORATORIES. Dans le cas de compositions non additionnées de charges risquant de les opacifier, la transparence peut être vérifiée au moyen d'un HAZEMETER de GARDNER, type XL 211 selon la norme ASTM D 1003-61. Les exemples qui sont résumés dans le tableau ci-après ont été effectués sur un polycarbonate du commerce, obtenu par réaction interfaciale entre le phosgène et 1- bisphénol A et présentant une masse moléculaire de 25 000. A ce polycarbonate ont été incorporés différentes doses d'urazolates par la méthode décrite ci-dessus; les granulés obtenus ont servi à mouler des éprouvettes parallélepipédiques rectangles de 3,2 mm d'épaisseur sur lesquelles on a effectué les essais d'inflamma- bilité normalisés. os P% o n Composition Indice Temps Gouttes Classement Transparence parties pour mille d'oxygène moyen de enflammant UL 94 de Exemple PolycarUrazolate Hostaflon en % combustion le coton 3,2mm l'éprouvette bonate TF 9205 en sec Témoin 1.000 O O 25 14 nombreuses V2 oui 1 1.000 Urazolate 0,3 O 32 7,7 1 à 2 gouttes V2 oui de par éprouvette sodium 2 1.000 Urazolate 0,3 O 31,7 4,2 " V oui de 2 potassium 3 1.000 Urazolate 0,5 0 29,8 4,6 1 goutte par V oui de éprouvette sodium 4 1.000 Urazolate 0,5 0 32,1 3,2 1 goutte par V2 oui de éprouvette potassium 1.000 Urazolate 0,5 5 29 1,9 0 V non de 0 potassium REVENDICATIONS 1. Compositions de résines synthétiques ayant une faible combustibilité, renfermant un polycarbonate, un additif ignifugeant, et éventuellement d'autres additifs et/ou des charges, caractérisées en ce que l'additif ignifugeant répond à la formule générale. R _N_ C | N - M Rt_ N C %o dans laquelle R et R' peuvent être identiques ou différents et repré- sentent un reste alcoyle en C1 à C6, un radical phényle substitué ou non par des halogènes tels que chlore ou brome ou l'hydrogène, et M désigne un atome de métal alcalin choisi parmi Li, Na, K et de préférence Na et K, ledit additif ignifugeant étant utilisé en concentration pondérale comprise entre 0,1 et 1 pour mille, de préférence entre 0,3 et 0,5 pour mille. 2. Compositions selon la revendication 1 caractérisées en ce que l'additif ignifugeant répond à la formule. ; C O C N - M HN-_ C dans laquelle M désigne soit Na, soit K. 3. Compositions selon la revendication 1 ou 2 caractérisées en ce que le polycarbonate est un polycarbonate ou copolycarbonate dérivant d'un ou plusieurs bisphénols choisis parmi le bis (hydroxy-4 phényl)2,2 propane, le bis (diméthyl-3,5 hydroxy-4 phényl)-2,2 propane, et le bis (hydroxy-4 phényl*1,1 cyclohexane. 4. Compositions selon l'une des revendications 1 à 3 caracté- risées en ce qu'elles renferment un agent diminuant le gouttage et notamment un polysiloxane ou polytétrafluoréthylène. 5. Compositions selon la revendication 4 caractérisées en ce que l'agent diminuant le gouttage est un polytétrafluoroéthylène utilisé en quantité allant de 0,1 à 1 pour cent en poids du polycar- bonate.